(57)【要約】耐熱性複合シート及びその製造方法である。複合シート（１０）は、フッ素含有樹脂を含浸させたガラス繊維織物（１３）であり、複合シート（１０）はガラス繊維織物（１３）を中心とし、厚み方向において対向する２つの面を有し、少なくとも一方の面がＲｚ≦２１μｍ又はＲａ≦７．５μｍである表面粗さを有する。耐熱複合シート（１０）は、表面粗さへの調整により平坦性に優れ、耐摩耗性が高く、テープ加工後にテープの貼り付けが容易であり、且つ被着体から剥がれにくく、生産性が高いという特徴を有する。【選択図】図１
2020500741.tif 000002
【特許請求の範囲】
【請求項１】
フッ素含有樹脂を含浸させたガラス繊維織物である耐熱性複合シートであって、前記ガラス繊維織物を中心とし、厚み方向において対向する２つの面を有し、少なくとも一方の面がＲｚ≦２１μｍ又はＲａ≦７．５μｍである表面粗さを有することを特徴とする耐熱性複合シート。
【請求項２】
前記表面粗さを有する前記面と前記ガラス繊維織物との間の最薄厚みが３〜３０μｍである請求項１に記載の耐熱性複合シート。
【請求項３】
前記ガラス繊維織物の厚みが１０〜５００μｍである請求項１又は２に記載の耐熱性複合シート。
【請求項４】
前記ガラス繊維織物を中心とし、厚み方向において対向する２つの面を有し、前記２つの面のそれぞれと前記ガラス繊維織物との間の最薄厚みの比が０．５〜２．０である請求項１又は２に記載の耐熱性複合シート。
【請求項５】
前記フッ素含有樹脂はポリテトラフルオロエチレン（ＰＴＦＥ）、パーフルオロアルコキシアルカン（ＰＦＡ）、パーフルオロエチレン-プロペンコポリマー（ＦＥＰ）、エチレン-テトラフルオロエチレンコポリマー（ＥＴＦＥ）、ポリフッ化ビニリデン（ＰＶｄＦ）から選択される１種又は複数種である請求項１又は２に記載の耐熱性複合シート。
【請求項６】
請求項１〜５のいずれか１項に記載の耐熱性複合シートと、前記耐熱性複合シートの少なくとも一方の面に設けられている粘着剤層とを含む耐熱性テープ。
【請求項７】
ガラス繊維織物にケイ素含有薬剤処理を行う工程と、上記処理後のガラス繊維織物にフッ素含有樹脂を含浸させる工程と、フッ素含有樹脂を含浸させたガラス繊維織物を加熱して前記複合シートを形成する工程とを備えることを特徴とする請求項１〜５のいずれか１項に記載の耐熱性複合シートの製造方法。
【請求項８】
前記ガラス繊維織物にフッ素含有樹脂を含浸させた後、加熱工程の前に、ガラス繊維織物の両側にあるフッ素含有樹脂の厚みを制御するように、ドクターブレードでフッ素含有樹脂を含浸させたガラス繊維織物を処理する請求項７に記載の耐熱性複合シートの製造方法。
【請求項９】
前記ガラス繊維織物にフッ素含有樹脂を含浸させる工程と、加熱して前記複合シートを形成する工程とを２〜８回繰り返す請求項７又は８に記載の耐熱性複合シートの製造方法。
【請求項１０】
ケイ素含有薬剤の量がガラス繊維織物の全量に対して０．０５〜０．２ｗｔ％である請求項７又は８に記載の耐熱性複合シートの製造方法。
【請求項１１】
請求項７〜１０のいずれか１項に記載の耐熱性複合シートの製造方法により耐熱性複合シートを製造する工程と、前記耐熱性複合シートの少なくとも一方の面に粘着剤層を配置する工程とを備えることを特徴とする請求項６に記載のテープの製造方法。
【発明の詳細な説明】
【技術分野】
【０００１】
本発明は耐熱性複合シートに関し、より詳細にはフッ素含有樹脂を含浸させたガラス繊維織物である耐熱性複合シートに関する。本発明はさらに、上記耐熱性複合シートの製造方法に関する。
【背景技術】
【０００２】
フッ素含有樹脂を含浸させたガラス繊維織物の複合シートは、優れた耐熱性、絶縁性、耐食性、非粘着性等特性を有し、例えばコンベヤベルト、耐熱性シート、防錆用非粘着性シート等多くの分野で使用されている。しかし、どのような分野であれ、使用時間が長くなると、複合シートの表面摩耗がどんどん進展する。このように、複合シートの寿命をいかにしてより延長できるかは解決すべき問題である。
【０００３】
テープはヒートシール分野で使用される際に、テープがホットプレートに貼り付けられた後に、テープとヒートシール対象物とが接触するため、摩耗が生じる。従来の耐熱性テープは表面に凹凸があるため、使用時に摩耗が不均一となり、一部のガラス繊維が露出しやすくなり、使用寿命が短くなる。
【０００４】
また、従来の製品は、寿命を長くするために、基材フッ素樹脂層を厚くするが、加工コストが大いに高騰するのみならず、最もよい効果が得られないことが多い。例えば、厚みを大いに増して得られたテープは、角度を有するホットプレートに貼り付けられた場合に、曲げた後の反力が大きいため、貼り付けにくくなり、被着体から剥がれやすくなるため、テープの使用寿命が短くなる。
【発明の概要】
【発明が解決しようとする課題】
【０００５】
本発明は、平坦性に優れ、耐摩耗性が高く、耐熱、絶縁、防食、非粘着等の用途に広く利用されることができ、寿命が長い耐熱性複合シート、前記耐熱性複合シートの製造方法、並びに前記耐熱性複合シートを含むテープ及びその製造方法を提供することを目的とする。
【課題を解決するための手段】
【０００６】
本願は、フッ素含有樹脂を含浸させたガラス繊維織物である耐熱性複合シートであって、前記ガラス繊維織物を中心とし、厚み方向において対向する２つの面を有し、少なくとも一方の面がＲｚ≦２１μｍ又はＲａ≦７．５μｍである表面粗さを有することを特徴とする耐熱性複合シートを提供する。
【０００７】
前記表面粗さを有する前記面と前記ガラス繊維織物との間の最薄厚みが３〜３０μｍである本願に記載の耐熱性複合シート。
【０００８】
前記ガラス繊維織物の厚みが１０〜５００μｍである本願に記載の耐熱性複合シート。
【０００９】
前記ガラス繊維織物を中心とし、厚み方向において対向する２つの面を有し、前記２つの面のそれぞれと前記ガラス繊維織物との間の最薄厚みの比が０．５〜２．０である本願に記載の耐熱性複合シート。
【００１０】
前記フッ素含有樹脂はポリテトラフルオロエチレン（ＰＴＦＥ）、パーフルオロアルコキシアルカン（ＰＦＡ）、パーフルオロエチレン-プロペンコポリマー（ＦＥＰ）、エチレン-テトラフルオロエチレンコポリマー（ＥＴＦＥ）、ポリフッ化ビニリデン（ＰＶｄＦ）から選択される１種又は複数種である本願に記載の耐熱性複合シート。
【００１１】
本願はさらに、本願に記載の耐熱性複合シートと、前記耐熱性複合シートの少なくとも一方の面に設けられている粘着剤層とを含む耐熱性テープを提供する。
【００１２】
本願はさらに、ガラス繊維織物にケイ素含有薬剤処理を行う工程と、上記処理後のガラス繊維織物にフッ素含有樹脂を含浸させる工程と、フッ素含有樹脂を含浸させたガラス繊維織物を加熱して前記複合シートを形成する工程とを備えることを特徴とする本願に記載の耐熱性複合シートの製造方法を提供する。
【００１３】
前記ガラス繊維織物にフッ素含有樹脂を含浸させた後、加熱工程の前に、ガラス繊維織物の両側にあるフッ素含有樹脂の厚みを制御するように、ドクターブレードでフッ素含有樹脂を含浸させたガラス繊維織物を処理する本願に記載の耐熱性複合シートの製造方法。
【００１４】
前記ガラス繊維織物にフッ素含有樹脂を含浸させる工程と、加熱して前記複合シートを形成する工程とを２〜８回繰り返す本願に記載の耐熱性複合シートの製造方法。
【００１５】
ケイ素含有薬剤の量がガラス繊維織物の全量に対して０．０５〜０．２ｗｔ％である本願に記載の耐熱性複合シートの製造方法。
【００１６】
本願はさらに、本願に記載の耐熱性複合シートの製造方法により耐熱性複合シートを製造する工程と、前記耐熱性複合シートの少なくとも一方の面に粘着剤層を配置する工程とを備えることを特徴とする本願に記載のテープの製造方法を提供する。
【発明の効果】
【００１７】
本発明の耐熱性複合シートの表面粗さを調整することにより、前記複合シートの耐摩耗性を向上させ、生産性を向上させ、コストを低減することができる。
【図面の簡単な説明】
【００１８】
【図１】図１は、本発明の耐熱性複合シートの一例を示す概略断面構造図である。
【図２】図２は、本発明の耐熱性複合シートを用いた耐熱性テープの一例を示す概略断面構造図である。
【図３】図３は、本発明の耐熱性複合シートを用いた耐熱性テープの一例を示す拡大断面図である。
【発明を実施するための形態】
【００１９】
以下、図面を参酌して本発明を詳細に説明する。
【００２０】
[耐熱性複合シート]
＜複合シート＞
本発明において、前記複合シート１０はフッ素含有樹脂を含浸させたガラス繊維織物であり、前記ガラス繊維織物１３を中心とし、前記複合シートは、厚み方向において対向する２つの面１１及び１２を有し、少なくとも一方の面がＲｚ≦２１μｍ又はＲａ≦７．５μｍである表面粗さを有する。Ｒｚ≦１３μｍであることが好ましく、Ｒａ≦２．９μｍであることがより好ましい。前記少なくとも一方の面が表面粗さＲｚ≦２１μｍ及びＲａ≦７．５μｍを同時に満たしていることが好ましい。前記少なくとも一方の面が表面粗さＲｚ≦１３μｍ及びＲａ≦２．９μｍを同時に満たしていることがより好ましい。
【００２１】
なお、本発明において、前記対向する２つの面１１及び１２は特に限定されず、いずれも対向する第１の面及び第２の面となることができ、そのうち一方の面が第１の面と定義される場合、他方の面が第２の面と定義され、その逆の場合も同様である。
【００２２】
本発明において、前記耐熱性複合シートは好ましくはテープ基材、テープ離型フィルム、食品用コンベヤベルト、耐食性フィルム又は建築用耐久性フィルムである。
【００２３】
本発明において、ガラス繊維織物１３にケイ素含有薬剤処理を行い、処理後のガラス繊維織物にフッ素含有樹脂を含浸させ、フッ素含有樹脂を含浸させたガラス繊維織物を加熱して複合シート１０を形成する。複合シート１０の厚みは例えば、１０〜５００μｍであり、好ましくは４０〜３００μｍである。
【００２４】
＜ガラス繊維織物＞
本発明において、ガラス繊維織物はガラス繊維糸を製織してなる織物である。ガラス繊維織物で用いられるガラス糸は通常、直径約数μｍのガラス繊維を数百本単位で集束してなるものである。ガラス繊維織物の特性は繊維の性能、経緯密度、糸構造及び織物組織により決められる。経緯密度はまた糸構造及び織物組織により決められる。経緯密度及び糸構造は、織物の例えば重量、厚み及び破断強度等の物理的特性を決める。一般な織物組織として、平織り、綾織り、朱子織り、リブ織り及びバスケット織りが挙げられる。ガラス繊維織物の種類及び構成は特に限定されない。例えば、目付けが１５〜１１０ｇ／ｍ2であり、糸密度としては、経糸密度及び緯糸密度がいずれも１０〜１００本／２５ｍｍであり、且つ厚みが約１０μｍ〜約５００μｍであり、より好ましくは約３０μｍ〜約２５０μｍであるガラス繊維平織り織物を好ましく使用することができる。使用する前に、その後のケイ素含有処理工程の効果を高める観点から、ガラス繊維織物に対して開繊処理を施すことができる。
【００２５】
＜フッ素含有樹脂＞
本発明において、フッ素含有樹脂は特に限定されず、例えば、ポリテトラフルオロエチレン（ＰＴＦＥ）、パーフルオロアルコキシアルカン（ＰＦＡ）、パーフルオロエチレン-プロペンコポリマー（ＦＥＰ）、エチレン-テトラフルオロエチレンコポリマー（ＥＴＦＥ）、ポリフッ化ビニリデン（ＰＶｄＦ）から選択される１種又は複数種が挙げられる。
【００２６】
＜表面粗さＲｚ＞
ＪＩＳ−Ｂ０６０１−１９９４測定方法に準じて表面粗さＲｚを測定する。複合シート１０の対向する２つの面１１及び１２のうち少なくとも一方の表面粗さＲｚ≦２１μｍであり、好ましくはＲｚ≦１３μｍである。
【００２７】
＜表面粗さＲａ＞
ＪＩＳ−Ｂ０６０１−１９９４測定方法に準じて表面粗さＲａを測定する。複合シート１０の対向する２つの面１１及び１２のうち少なくとも一方の表面粗さＲａ≦７．５μｍであり、好ましくはＲａ≦２．９μｍである。
【００２８】
複合シート１０の対向する２つの面１１及び１２のうち少なくとも一方の表面粗さは複合シートの使用寿命にとって特に肝要である。上記の表面粗さＲｚ＞２１μｍの場合、表面粗さは、例えば摩擦係数に影響を与え、複合シートが摩擦される際の表面に力を受ける度合いに影響を与え、及びそれにより表面フッ素含有樹脂層の表面損傷現象をもたらす等表面摩耗特性に大いに影響を与える。したがって、Ｒｚ＞２１μｍの場合、表面層が表層樹脂の微結晶損傷を起こしやすくなり、さらに表層樹脂全体の損傷をもたらし、その結果、複合シートの寿命が短くなる。
【００２９】
一方、Ｒａ＞７．５μｍの場合、上記本発明者に発見されたメカニズムと同様に、表面粗さは、例えば摩擦係数に影響を与え、複合シートが摩擦される際の表面に力を受ける度合いに影響を与え、及びそれにより表面フッ素含有樹脂層の表面損傷現象をもたらす等表面摩耗特性に大いに影響を与える。したがって、Ｒａ＞７．５μｍの場合、表面層が表層樹脂の微結晶損傷を起こしやすくなり、さらに表層樹脂全体の損傷をもたらし、その結果、複合シートの寿命が短くなる。
【００３０】
また、製造性及び使用寿命の観点から、ガラス繊維織物の両側にあるフッ素含有樹脂層の最薄厚み（複合シートの外面から一番近いガラス繊維までの厚み）は通常、３〜３０μｍであり、好ましくは５〜３０μｍである。３μｍ未満の場合、フッ素含有樹脂層の厚みが薄すぎるため、摩耗の結果、内部のガラス繊維が露出しやすくなり、複合シートは表面モルフォロジーが不規則になり、離型性、耐薬品性等の効果がなくなる。一方、３０μｍより大きい場合、フッ素含有樹脂層の厚みが厚すぎるため、複合シートは使用時に加工性（主に反力耐性）が悪くなり、使用コストも増大する。
【００３１】
前記ガラス繊維織物を中心とし、前記複合シート１０の対向する２つの面１１及び１２とガラス繊維織物１３との間の最薄厚み１４と１５と（逆の場合も同様）の比は０．５〜２．０であり、好ましくは０．８〜１．３であり、より好ましくは０．９〜１．１である。該比が０．５未満の場合、加工時に該複合シートが一方向にカールしやすくなり、複合シートの実用性能が低下する。該比が２．０より大きい場合、同様のメカニズムに基づき、加工時に前記複合シートが一方向にカールしやすくなり、複合シートの実用性能が低下する。
【００３２】
＜複合シートの製造方法＞
本発明の耐熱性複合シートの製造方法は、ガラス繊維織物にケイ素含有薬剤処理を行うこと（ケイ素含有薬剤処理工程）と、上記処理後のガラス繊維織物にフッ素含有樹脂を含浸させること（含浸工程）と、フッ素含有樹脂を含浸させたガラス繊維織物を加熱して前記複合シートを形成する工程（加熱工程）とを備える。
【００３３】
＜ケイ素含有薬剤処理工程＞
ケイ素含有薬剤処理とは、ケイ素含有薬剤を用いてガラス繊維織物を処理する方法である。ケイ素含有剤は、分子内に異なる化学的性質を有する２つの基を同時に含む１種の有機ケイ素化合物であり、その構造式は一般式ＹＳｉＸ3で表されるものである。式中、Ｙは、非加水分解性基であり、アルケニル基（主にビニル基）、及び末端にＣｌ、ＮＨ2、−ＳＨ、エポキシ基、Ｎ3、（メタ）アクリロイルオキシ基、イソシアネート等官能基を有する炭化水素基、即ち炭素官能基が挙げられる。Ｘは、加水分解性基であり、Ｃｌ、ＯＣＨ3、ＯＣＨ2ＣＨ3、ＯＣ2Ｈ4ＯＣＨ3、ＯＳｉ（ＣＨ3）3等が挙げられる。ケイ素含有薬剤の存在により、ガラス繊維織物は、フッ素含有樹脂材料のガラス繊維織物表面における平坦化特性及び内部への侵入特性に大きな影響を与える。本願では、ケイ素含有薬剤の量がガラス繊維織物の全量に対して０．０５〜０．２ｗｔ％である。
【００３４】
＜含浸工程＞
含浸工程では、フッ素含有樹脂のエマルジョンを用いてガラス繊維織物を含浸させることができる。
【００３５】
フッ素含有樹脂エマルジョンは、高分子主鎖が炭素元素であり、炭素元素に結合する元素がフッ素元素である高分子樹脂エマルジョンである。例えば、ポリテトラフルオロエチレン（ＰＴＦＥ）エマルジョンは、テトラフルオロエチレン（ＴＦＥ）の乳化重合により形成される。フッ素含有樹脂エマルジョンにおける該フッ素含有樹脂の含有量（固形分割合）は好ましくは約４０〜約６０重量％である。
【００３６】
含浸工程では、ガラス繊維織物をフッ素含有樹脂エマルジョンに含浸させる。含浸は、例えばガラス繊維織物をフッ素含有樹脂エマルジョンに浸漬する方法、又はガラス繊維織物にフッ素含有樹脂エマルジョンを塗布する方法、又はガラス繊維織物にフッ素含有樹脂エマルジョンをスプレーする方法により実施されうる。
【００３７】
上記の含浸工程後に、それぞれガラス繊維織物の両側にあるフッ素含有樹脂の厚みを制御するように、ドクターブレード又はスクレーパでフッ素含有樹脂を含浸させたガラス繊維織物を処理することができる。
【００３８】
＜加熱工程＞
加熱工程では、含浸工程でガラス繊維織物に含浸させたフッ素含有樹脂エマルジョンから分散媒を消失させ、且つフッ素含有樹脂同士を融着させ（エマルションを融着体にし）、該フッ素含有樹脂を含浸させたガラス繊維織物を形成する。
【００３９】
加熱工程の具体的な方法は特に限定されず、フッ素含有樹脂エマルジョンを含浸させたガラス繊維織物を該フッ素含有樹脂の融点以上、通常はフッ素含有樹脂の融点よりも１５℃〜６０℃高い温度までに加熱すればよい。例えば、ＰＴＦＥエマルジョンを用いる場合、加熱温度は好ましくは３３０℃〜４００℃であり、より好ましくは３４０℃〜３８０℃である。
【００４０】
必要に応じて形成されたガラス繊維織物に対して含浸工程及び加熱工程を繰り返すことができる。該繰り返しにより、例えばフッ素含有樹脂を含浸させたガラス繊維織物の厚みを増すことができる。上記の工程により形成された複合シートの合計厚みは例えば、１０〜５００μｍであり、好ましくは４０〜３００μｍである。一般に、含浸工程及び加熱工程を２〜８回繰り返す。繰り返し回数が多すぎると複合シートが厚すぎるとなり、角度を有するホットプレートに貼り付けられた場合に、曲げた後の反力が大きいため、貼り付けにくくなり、被着体から剥がれやすくなる。
【００４１】
本発明の効果が得られる範囲内で、本発明の複合シートの製造方法は、含浸工程及び加熱工程以外の任意の工程を含んでもよい。
【００４２】
このように、ガラス繊維織物にフッ素含有樹脂を含浸させた複合シートを得る。
【００４３】
本願の複合シートは、表面粗さの調整により、平坦性に優れ、耐摩耗性が高く、貼り付けが容易であり、且つ被着体から剥がれにくく、生産性が高いという特徴を有する。本願の複合シートは、例えばテープ基材、テープ離型フィルム、食品用コンベヤベルト、耐食性フィルム又は建築用耐久性フィルム、薄膜、テープ等、耐摩耗性、耐酸性及び耐アルカリ性、耐熱性が必要とされる様々な用途に使用されることができる。
【００４４】
以下、本願の複合シートが耐熱性テープに使用される例のみを説明する。当業者であれば、該例は網羅的なものではなく、単なる例示であることを理解できるはずである。
【００４５】
[耐熱性テープ]
図２に示すとおり、本発明の耐熱性テープは、前記複合シートの一方の面１１に設けられている粘着剤層２０を含む。本発明において、耐熱性テープは、前記複合シートの他方の面１２に設けられている粘着剤層２０を含んでもよい。
【００４６】
＜粘着剤層＞
本発明において、粘着剤層に用いられる粘着剤の種類は特に限定されず、アクリル系、ゴム系、ポリシロキサン系等従来のテープの粘着剤層として用いられる感圧粘着材料を使用することができる。テープの耐熱性の観点から、好ましくはポリシロキサン系粘着剤である。
【００４７】
粘着剤層の厚みは、通常５〜１００μｍであり、好ましくは１０〜６０μｍである。厚みが５μｍ未満の場合、粘着力が低く、使用中剥離が生じやすい。厚みが１００μｍより大きい場合、ヒートシールに用いられる時に、テープの厚み方向の熱伝導率が逆に低下するため、好ましくない。
【００４８】
[耐熱性テープの製造方法]
本発明の耐熱性テープの製造方法は、前記複合シートを製造する前記方法により前記複合シートを製造する工程と、前記複合シートの前記一方の面（１１又は１２）に前記粘着剤層を形成する工程とを備える。
【００４９】
＜表面処理工程＞
表面処理工程は、複合シートにおいて粘着剤層が設けられている面（本発明において１１又は１２）と該面に設けられている粘着剤層との間の接着性（投錨力）を向上させるための処理である。該工程は、必要に応じて実施することができる。表面処理工程を実施する具体的な方法は、公知のテープの製造時に実施される方法とは同じである。表面処理工程は例えば、複合シートにおいて粘着剤層が設けられている面に、表面処理剤（接着処理剤）及び分散剤を含む表面処理溶液（接着処理溶液）を塗布することにより実施することができる。
【００５０】
表面処理剤としては、例えばポリエステル樹脂、メラミン樹脂、アクリル樹脂、ポリシロキサン樹脂、並びにＰＴＦＥ、ＰＦＡ及びＥＴＦＥ等フッ素含有樹脂が挙げられる。分散剤としては、例えばトルエン、キシレン、酢酸エチル、ブタノール、水、及びそれらの混合物が挙げられる。
【００５１】
表面処理溶液は、例えば架橋剤、硬化剤、有機フィラー、無機フィラー、界面活性剤等、表面処理剤及び分散剤以外の材料を含んでもよい。有機フィラーとしては、例えばメラミン樹脂、エポキシ樹脂、アクリル系樹脂等の粉末が挙げられ、無機フィラーとしては、例えば酸化鉄、酸化アルミニウム、シリカ等の粉末が挙げられる。
【００５２】
本発明において、表面処理溶液は、表面処理剤にフッ素含有樹脂ＰＦＡ、分散剤に水、無機フィラーにシリカ粒子を含有する溶液が好ましい。
【００５３】
＜粘着剤層形成工程＞
粘着剤層形成工程では、複合シートの一方の面１１又は１２に粘着剤層が設けられる。粘着剤層形成工程を実施する具体的な方法は、公知のテープの製造時に実施される方法とは同じである。粘着剤層形成工程は例えば、粘着剤を複合シートの一方の面１１又は１２に塗布することにより実施することができる。
【実施例】
【００５４】
実施例では、
（１）表面粗さＲｚ及びＲａはいずれもＪＩＳ−Ｂ０６０１−１９９４測定方法により測定される。
【００５５】
（２）耐摩耗性試験は、テーバー摩耗試験機を用いて、摩耗輪ＣＳ−１７、荷重５００ｇで、複合シートに対して摩耗を１０００回実施し、摩耗前後の重量を秤量し、摩耗量を算出するという方法で行われる。
【００５６】
（３）複合シートの面とガラス繊維織物との間の最薄厚みは、複合シートをカッターで断面切断し、薄さが２０μｍのサンプルに切断し、電子顕微鏡で１００倍に拡大して断面を観察し、複合シートの２つの面とガラス繊維織物との間の最薄厚みを決めるという方法で測定される。測定点数を５点とし、その平均値を採用する。
【００５７】
（４）複合シートにガラス繊維が露出しているかの判断は、テーバー摩耗試験機を用いて、摩耗輪ＣＳ−１７、荷重５００ｇで、複合シートに対して摩耗を５００回実施し、顕微鏡で複合シートにおける長さ１ｃｍ×幅１ｃｍのエリアの摩耗試験後の表面状態を観察するという方法により行われる。
著しい摩耗がなく、ガラス繊維の露出がないことを◎と評価する。
表面に摩耗は生じているが、ガラス繊維の露出がないことを○と評価する。
一部のガラス繊維の露出があることを×と評価する。
ガラス繊維の摩耗が認められたことを××と評価する。
【００５８】
（５）複合シートの捲縮性評価は、長さ１ｍ×幅１５ｍｍの複合シートを用意し、一端を掴み、他端をぶら下げ、複合シートの捲縮状況を観察するという方法により行われる。
複合シートはほぼカールせず、ほぼ線状を維持していることを○と評価する。
複合シートは少しカールしているが、真っ直ぐに伸ばした後にまた使用できることを△と評価する。
複合シートは複数の輪にカールしていることを×と評価する。
【００５９】
実施例１
４５０μｍ厚みのガラス繊維平織り織物を用い、ケイ素含有薬剤処理を行い、ケイ素含有薬剤の量をガラス繊維平織り織物の全量に対して０．１７ｗｔ％とした。ケイ素含有薬剤処理後のガラス繊維平織り織物を、フッ素含有樹脂の含有量（固形分割合）が約５５重量％のＰＴＦＥエマルジョンで含浸させた。含浸後に、ドクターブレードでガラス繊維の両側にあるＰＴＦＥ厚みを制御した。脱水後、３５０℃の高温で２０秒焼結した。さらに、上記の含浸及び焼結を１回繰り返し、ドクターブレードを制御してガラス繊維間の距離を調整することより、非粘着剤面（つまり、第２の面１２）とガラス繊維平織り織物との間の最も薄い部分の厚みと、粘着面（つまり、第１の面１１）とガラス繊維平織り織物との間の最も薄い部分の厚みとの比を１．２にした。得られた複合シートは、非粘着剤面（つまり、第２の面１２）の粗さＲａが６．２μｍであり、Ｒｚが３２μｍであり、非粘着剤面とガラス繊維平織り織物との間の最も薄い部分の厚みが３．５μｍであった。
【００６０】
得られた複合シートの摩耗量を測定し、得られた複合シートにおけるガラス繊維の露出状況及び捲縮状況を観察した。結果を表１に示す。
【００６１】
実施例２
３０μｍ厚みのガラス繊維平織り織物を用い、ケイ素含有薬剤処理を行い、ケイ素含有薬剤の量をガラス繊維平織り織物の全量に対して０．０９ｗｔ％とし、且つ得られた複合シートは、非粘着剤面（つまり、第２の面１２）とガラス繊維平織り織物との間の最も薄い部分の厚みと、粘着面（つまり、第１の面１１）とガラス繊維平織り織物との間の最も薄い部分の厚みとの比が１．０であり、非粘着剤面（つまり、第２の面１２）の粗さＲａが２．５μｍであり、Ｒｚが６．３μｍであり、且つ非粘着剤面とガラス繊維平織り織物との間の最も薄い部分の厚みが６μｍであったこと以外は、実施例１と同じように実施した。
【００６２】
得られた複合シートの摩耗量を測定し、得られた複合シートにおけるガラス繊維の露出状況及び捲縮状況を観察した。結果を表１に示す。
【００６３】
実施例３
８０μｍ厚みのガラス繊維平織り織物を用い、ケイ素含有薬剤処理を行い、ケイ素含有薬剤の量をガラス繊維平織り織物の全量に対して０．０９ｗｔ％とし、且つ得られた複合シートは、非粘着剤面（つまり、第２の面１２）とガラス繊維平織り織物との間の最も薄い部分の厚みと、粘着面（つまり、第１の面１１）とガラス繊維平織り織物との間の最も薄い部分の厚みとの比が１．０であり、非粘着剤面（つまり、第２の面１２）の粗さＲａが２．２μｍであり、Ｒｚが２．４μｍであり、且つ非粘着剤面とガラス繊維平織り織物との間の最も薄い部分の厚みが９μｍであったこと以外は、実施例１と同じように実施した。
【００６４】
得られた複合シートの摩耗量を測定し、得られた複合シートにおけるガラス繊維の露出状況及び捲縮状況を観察した。結果を表１に示す。
【００６５】
実施例４
８０μｍ厚みのガラス繊維平織り織物を用い、ケイ素含有薬剤処理を行い、且つ得られた複合シートは、非粘着剤面（つまり、第２の面１２）とガラス繊維平織り織物との間の最も薄い部分の厚みと、粘着面（つまり、第１の面１１）とガラス繊維平織り織物との間の最も薄い部分の厚みとの比が１．５であり、非粘着剤面（つまり、第２の面１２）の粗さＲａが１．６μｍであり、Ｒｚが２．１μｍであり、且つ非粘着剤面とガラス繊維平織り織物との間の最も薄い部分の厚みが１１μｍであったこと以外は、実施例１と同じように実施した。
【００６６】
得られた複合シートの摩耗量を測定し、得られた複合シートにおけるガラス繊維の露出状況及び捲縮状況を観察した。結果を表１に示す。
【００６７】
実施例５
１５０μｍ厚みのガラス繊維平織り織物を用い、ケイ素含有薬剤処理を行い、且つ得られた複合シートは、非粘着剤面（つまり、第２の面１２）とガラス繊維平織り織物との間の最も薄い部分の厚みと、粘着面（つまり、第１の面１１）とガラス繊維平織り織物との間の最も薄い部分の厚みとの比が１．０であり、非粘着剤面（つまり、第２の面１２）の粗さＲａが０．４μｍであり、Ｒｚが２．０μｍであり、且つ非粘着剤面とガラス繊維平織り織物との間の最も薄い部分の厚みが２０μｍであったこと以外は、実施例１と同じように実施した。
【００６８】
得られた複合シートの摩耗量を測定し、得られた複合シートにおけるガラス繊維の露出状況及び捲縮状況を観察した。結果を表１に示す。
【００６９】
比較例１
ケイ素含有薬剤の量をガラス繊維平織り織物の全量に対して０．０２ｗｔ％とし、且つ得られた複合シートは、非粘着剤面（つまり、第２の面１２）とガラス繊維平織り織物との間の最も薄い部分の厚みと、粘着面（つまり、第１の面１１）とガラス繊維平織り織物との間の最も薄い部分の厚みとの比が１．０であり、非粘着剤面（つまり、第２の面１２）の粗さＲａが９．８μｍであり、Ｒｚが３２．８μｍであり、且つ非粘着剤面とガラス繊維平織り織物との間の最も薄い部分の厚みが２μｍであったこと以外は、実施例１と同じように実施した。
【００７０】
得られた複合シートの摩耗量を測定し、得られた複合シートにおけるガラス繊維の露出状況及び捲縮状況を観察した。結果を表１に示す。
【００７１】
【表１】
2020500741.tif 000003
【００７２】
上記の実施例及び比較例から明らかなように、本願では、複合シートの少なくとも一方の面の表面粗さをＲｚ≦２１μｍ又はＲａ≦７．５μｍにすることにより、複合シートに優れた耐摩耗性及び捲縮性を有させ、且つ繊維の露出を避けることができた。一方、本願の表面粗さ条件を満たしていない複合シートは耐摩耗性に劣っており、且つ複合シートにおける繊維は一部露出しているか、摩耗された。
【符号の説明】
【００７３】
１０    複合シート
１１    複合シートの第１の面
１２    複合シート的第２の面
１３    ガラス繊維織物
１４    複合シートの第１の面とガラス繊維織物との間の最薄厚み
１５    複合シート的第２の面とガラス繊維織物との間の最薄厚み
２０    粘着剤層
【図１】
2020500741.tif 000004
【図２】
2020500741.tif 000005
【図３】
2020500741.tif 000006
【国際調査報告】
2020500741.tif 000007
2020500741.tif 000008
2020500741.tif 000009
2020500741.tif 000010